(57)【要約】【課題】感光体の転写による傷、削れを抑制し高耐久を実現。【解決手段】乾燥温度を１５０℃以上で製造したポリアリレートを表面層バインダーとする電子写真感光体をローラーの加圧力が０．３ｋｇ以上の電子写真装置に適用する。【選択図】　　　　図１
2004045860.tif 000002
【特許請求の範囲】
【請求項１】
導電性支持体上に電荷発生層と電荷輸送層を順次積層してなる電子写真感光体において、該電子写真感光体の電荷輸送層が下記一般式（１）で示される繰り返し単位を有するポリアリレート樹脂を含有し且つ電荷輸送層における電荷輸送材とバインダー樹脂の重量比がバインダー樹脂１０重量部に対して電荷輸送材が５〜１２重量部であり、電荷輸送層の塗布後の乾燥温度が１５０℃以上であることを特徴とする電子写真感光体。
【化１】
2004045860.tif 000017
（式中、Ｘは−ＣＲ１３Ｒ１４−（Ｒ１３及びＲ１４は水素原子、置換されてもよいそれぞれアルキル基またはアリール基、またはＲ１３とＲ１４にわたる２価のアルキリデン基である）、置換されてもよいそれぞれアルキレン基またはフルオレン基、単結合、−〇−、−Ｓ−、−ＳＯ−、または−ＳＯ２−である。また、Ｒ１〜Ｒ１２は水素原子、ハロゲン原子、置換されてもよいそれぞれアルキル基またはアリール基である。）
【請求項２】
請求項１記載の電子写真感光体に接触して帯電する帯電手段を有する電子写真装置において、前記帯電手段に対して直流電圧に交流電圧を重畳した電圧を印可することを特徴とする電子写真装置。
【請求項３】
請求項１、２の電子写真感光体上に像を形成する像形成手段と、該感光体に転写位置で接触可能であり、該転写位置で該像担持体と共に転写材を搬送することによって該像形成手段により形成された像を転写材に転写する転写手段とを有する電子写真装置において該転写手段の該感光体への圧接力が２０〜２００ｇ／ｃｍ２であることを特徴とする画像形成装置。
【発明の詳細な説明】
【０００１】
【発明の属する技術分野】
本発明は複写機、プリンター、ファクシミリ等に用いられる電子写真装置に関するものである。
【０００２】
【従来の技術】
電子写真方法は米国特許第２２９７６９１号公報に示されるように画像露光の間に受けた照射量に応じて電気抵抗が変化しかつ暗所では絶縁性の物質をコーティングした支持体よりなる光導電性材料を用いる。この光導電性材料を用いた電子写真感光体に要求される基本的な特性としては（１）暗所で適当な電位に帯電できること、（２）暗所において電位の散逸が少ないこと及び（３）光照射によって速やかに電荷を散逸せしめること等が挙げられる。
【０００３】
従来より電子写真感光体としてはセレン、酸化亜鉛及び硫化カドミウム等の無機光導電性化合物を主成分とする感光層を有する無機感光体が広く使用されてきた。しかし、これらは前記（１）〜（３）の条件は満足するが熱安定性、耐湿性、耐久性及び生産性において必ずしも満足できるものではなかった。
【０００４】
無機感光体の欠点を克服する目的で様々な有機光導電性化合物を主成分とする電子写真感光体の開発が近年盛んに行われている。例えば米国特許３８３７８５１号明細書にはトリアリルピラゾリンを含有する電荷輸送層を有する感光体、米国特許３８７１８８０号明細書にはペリレン顔料の誘導体からなる電荷発生層を有する感光体等が公知である。
【０００５】
更に、有機光導電性化合物はその化合物によって電子写真感光体の感光波長域を自由に選択することが可能であり、例えばアゾ顔料では特開昭６１−２７２７５４号公報及び特開昭５６−１６７７５９号公報には可視領域で高感度を示す物質が開示されており、また特開昭５７−１９５７６号公報及び特開昭６１−２２８４５３号公報には赤外領域まで感度を有する化合物が示されている。
【０００６】
これらの材料のうち赤外領域に感度を示すものは近年進歩の著しいレーザービームプリンター（以下ＬＢＰと略す）やＬＥＤプリンターに使用されその需要頻度は高くなってきている。
【０００７】
これら有機光導電性化合物を用いた電子写真感光体は電気的、機械的双方の特性を満足させるために電荷輸送層と電荷発生層を積層させた機能分離型の感光体として利用される場合が多い。一方、当然のことながら、電子写真感光体には適用される電子写真プロセスに応じた感度、電気的特性、更には光学的特性を備えていることが要求される。
【０００８】
特に繰り返し使用される電子写真感光体においてはその電子写真感光体表面にコロナまたは直接帯電、画像露光、トナー現像、転写工程及び表面クリーニング等の電気的、機械的外力が直接加えられるため、それらに対する耐久性も要求される。
【０００９】
具体的には帯電時のオゾン及び窒素酸化物による電気的劣化や、帯電時の放電、クリーニング部材の摺擦によって表面が摩耗したり傷が発生したりする機械的劣化、電気的劣化に対する耐久性が求められている。
【００１０】
電気的劣化は、光を照射した部分にキャリアーが滞留し光を照射していない部分と電位差が生じる現象が特に問題であり、これはフォトメモリーとして生じる。
【００１１】
無機感光体と異なり物質的に柔らかいものが多い有機感光体には、機械的劣化に対する耐久性が劣り耐久性向上が特に切望されている。
【００１２】
上記のような感光体に要求される耐久特性を満足させるためにいろいろ試みがなされてきた。
【００１３】
表面層によく使用され摩耗性及び電気特性に良好な樹脂としてはビスフェノールＡを骨格とするポリカーボネート樹脂が注目されているが、前述したような問題点全てを解決できるわけでもなく次のような問題点を有している。
【００１４】
（１）溶解性に乏しくジクロロメタンや１，２−ジクロロエタン等のハロゲン化脂肪族炭化水素類の一部にしか良好な溶解性を示さないうえ、これらの溶剤は低沸点のため、これらの溶剤で調製した塗工液を用いて感光体を製造すると塗工面が白化し易い。塗工液の固形分管理等にも手間がかかる。
【００１５】
（２）ハロゲン化脂肪族炭化水素類以外の溶剤に対しては、テトラヒドラフラン、ジオキサン、シクロヘキサノンあるいはそれらの混合溶剤に一部可溶であるが、その溶液は数日でゲル化する等経時性が劣り、感光体製造には不向きである。
【００１６】
（３）更に、上記式（１）及び（２）が改善されたとしても、ピスフェノールＡを骨格とするポリカーボネート樹脂にはソルベントクラックが発生し易い。
【００１７】
（４）加えて、従来のポリカーボネート樹脂では該樹脂で形成された被膜に潤滑性がないため感光体に傷がつき易く、電子写真感光体の摩耗量を低くするようなクリーニング設定ではトナー融着等の画像欠陥になったり、クリーニングブレードの早期の劣化によるクリーニング不良が生じてしまうことがあった。
【００１８】
前記（１）及び（２）に挙げた溶液安定性についてはポリマーの構造単位として嵩高いシクロヘキシレン基を有するポリカーボネートＺ樹脂を使用するか、ビスフェノールＺやビスフェノールＣ等と共重合させることによって解決されてきた。
【００１９】
また、ソルベントクラックについても特開平６−５１５４４号公報及び特開平６−７５４１５号公報に開示されているように、シロキサン変成ポリカーボネートやエーテル変成ポリカーボネートを用いることにより解決することが可能である。ところがこれら変成ポリカーボネートは従来のポリカーボネート樹脂に比べソルベントクラックを対策とするためにポリマー内の内部応力に対して柔軟性をもたしている構造をとっているため、結果、重合体本体の機械的強度が低下するという欠点があった。
【００２０】
更に、近年、特開昭５７−１７８２６号公報及び特開昭５８−４０５６６号公報に開示されているような帯電部材に直接電圧をかけ電子写真感光体に電荷を印加する直接帯電方式が主流となりつつある。
【００２１】
これは、導電ゴム等で構成されたローラー状の帯電部材を直接電子写真感光体に当接させ電荷を印加する方法であり、スコロトロン等に比べ、オゾン発生量が格段に少ない。スコロトロンは帯電器に流す電流の８０％前後はシールドに流れるため浪費されるのに対して、直接帯電はこの浪費分がなく非常に経済的である等のメリットを持つ。
【００２２】
しかし、直接帯電はパッシェン則による放電による帯電のため帯電安定性が非常に悪いという欠点を持つ。この対策として直流電圧に交流電圧を重畳させた、いわゆるＡＣ／ＤＣ帯電方式が考案されている（特開昭６３−１４９６６８号公報）。
【００２３】
この帯電方式により帯電時の安定性は向上したが、ＡＣを重畳するために電子写真感光体表面の放電量は大幅に増大するため電子写真感光体の削れ量が増加してしまうという欠点を新たに生じてしまい、機械的強度のみならず電気的強度も要求されるようになってきた。
【００２４】
【発明が解決しようとする課題】
しかし、直接帯電はパッシェン則による放電による帯電のため帯電安定性が非常に悪いという欠点をもつ。この対策として直流電圧に交流電圧を重畳させた、いわゆるＡＣ／ＤＣ帯電方式が考案されている（特開昭６３−１４９６６８号公報）。
【００２５】
この帯電方式により帯電時の安定性は良化したが、ＡＣを重畳するために電子写真感光体表面の放電量は大幅に増大して、電子写真感光体の削れ量が増加してしまうという欠点を新たに生じ、機械的強度のみならず電気的強度も要求されるようになってきた。
【００２６】
更に転写帯電に直接帯電を用いる場合も、転写帯電ローラ、転写材との摺擦により電子写真感光体の削れ、傷が増加するため感光体の機械的、電気的強度は重要な因子である。
【００２７】
本発明の目的は、従来のポリカーボネート樹脂を表面層として有していた問題点を解決し、表面の摩擦係数を減少させ、クリーニング性、摩耗や傷に対する耐久性に優れ、かつ直接帯電による耐電気特性が良好であり、しかも優れた耐ソルベントクラック性を有した高画質で製造が容易な電子写真感光体を提供することである。
【００２８】
【課題を解決するための手段】
すなわち本発明は、導電性支持体上に電荷発生層と電荷輸送層を順次積層してなる電子写真感光体において、該電子写真感光体の電荷輸送層が、下記一般式（１）で示される繰り返し単位を有するポリアリレートを含有し且つ電荷輸送層における電荷輸送材とバインダー樹脂の重量比がバインダー樹脂１０重量部に対して電荷輸送材が５〜１２重量部であり、電荷輸送層の塗布後の乾燥温度が１５０℃以上であることを特徴とする電子写真感光体から構成される。
【００２９】
【化２】
2004045860.tif 000003
【００３０】
（式中、Ｘは−ＣＲ１３Ｒ１４−（Ｒ１３及びＲ１４は水素原子、置換されてもよいそれぞれアルキル基またはアリール基、またはＲ１３とＲ１４にわたる２価のアルキリデン基である）、置換されてもよいそれぞれアルキレン基またはフルオレン基、単結合、−〇−、−Ｓ−、−ＳＯ−、または−ＳＯ２−である。また、Ｒ１〜Ｒ１２は水素原子、ハロゲン原子、置換されてもよいそれぞれアルキル基またはアリール基である。）
【００３１】
【発明の実施の形態】
本発明におけるアルキル基としてはメチル基、エチル基及びプロピル基等が挙げられ、アルキレン基としてはメチレン基及びジメチレン基等が挙げられ、アリール基としてはフェニル基及びナフチル基等が挙げられる。Ｒ１３とＲ１４にわたる２価のアルキリデン基としてはシクロヘキシリデン基及びシクロペンチリデン基等が挙げられ、ハロゲン原子としてはフッ素原子、塩素原子及び臭素原子等が挙げられる。
【００３２】
これらが有してもよい置換基としては上述のようなハロゲン原子、アルキル基及びアリール基等が挙げられる。
【００３３】
以下に式（１）で示される構成単位の具体例を表１で示すが、これらに限られるものではない。
【００３４】
【表１】
2004045860.tif 000004
【００３５】
【表２】
2004045860.tif 000005
【００３６】
【表３】
2004045860.tif 000006
【００３７】
好ましい例としては構成単位例１、２、３及び７が挙げられ、特に構成単位１及び２が好ましい。
【００３８】
本発明において用いられる式（１）で示される構成単位を有する重合体は、下記式（２）で示されるビスフェノールを通常溶解性を上げるためテレフタル酸塩化物及びイソフタル酸塩化物の混合物とアルカリ下で溶媒／水系中で撹拌して界面重合によって合成できる。
【００３９】
テレフタル酸塩化物及びイソフタル酸塩化物の比率はその重合体の溶解性を考慮して決定されるもので定説はない。ただし、いずれかの塩化物が３０ｍｏｌ％以下になると合成した重合体の溶解性が極端に低下するので注意が必要である。通常は１／１の比率で合成するのが好ましい。
【００４０】
【化３】
2004045860.tif 000007
【００４１】
（式中、Ｘは−ＣＲ１３Ｒ１４−（Ｒ１３及びＲ１４は水素原子、置換されてもよいそれぞれアルキル基またはアリール基、またはＲ１３とＲ１４にわたる２価のアルキリデン基である）、置換されてもよいそれぞれアルキレン基またはフルオレン基、単結合、−Ｏ−、−Ｓ−、−ＳＯ−、または−ＳＯ２−である。また、Ｒ１〜Ｒ８は水素原子、ハロゲン原子、置換されてもよいそれぞれアルキル基またはアリール基である。）。
【００４２】
本発明の電子写真感光体においては式（１）で示される構成単位が同一のもので構成される重合体でも、２種類以上の式（１）で示される別種の構成単位からなる共重合体でもよい。
【００４３】
本発明に用いられる前記末端構造を有するポリアリレートは、バインダー樹脂として単独で用いることはもちろん、他の樹脂と混合して用いることも可能である。混合可能な樹脂としては、ポリアリレート、ポリカーボネート、ポリエステル、ポリウレタン、ポリエチレン、ポリスチレン、ポリブタジエン、ポリアミド、ポリプロピレン、ポリイミド、ポリアミドイミド、ポリサルホン、ポリアリルエーテル、ポリアセタール、ナイロン、フェノール樹脂、アクリル樹脂、シリコーン樹脂、エポキシ樹脂、アリル樹脂、アルキット樹脂、ブチラール樹脂などが挙げられる。
【００４４】
本発明による電子写真感光体の電荷輸送層は上記バインダー樹脂１０重量部に対して電荷輸送材５〜１２重量部の比率で組み合わされた塗料を塗工し、乾燥温度１５０℃以上で乾燥して形成される。
【００４５】
バインダー樹脂１０重量部に対して電荷輸送材５重量部以下の場合は低温下での残留電位の上昇が大きい。また電荷輸送材１２重量部以上では電荷輸送層の硬度が低下してドラム削れ、傷が増加するため電荷輸送材の量は上記範囲が好ましい。
【００４６】
また電荷輸送層塗布後の乾燥温度は、好ましくは１２０℃〜１６０℃であり１２０℃以下では、電荷輸送層の硬度が低く機械強度が劣り、１６０℃以上では電荷輸送材の昇華の恐れがある。
【００４７】
本発明による電子写真感光体は特に優れた耐ソルベントクラック性と機械的強度とＡＣ帯電における耐電気特性を合わせ持ち、良好な電子写真特性を持っているものである。
【００４８】
本発明による重合体は構成単位中に剛直性を有するユニットが含有され、電子写真感光体形成時にそのユニットが部分的にガラス化することによって高分子被膜全体の耐久性を上げるものであり、１５０℃以上の高温で乾燥することにより顕著にこの効果が現れているものと考えられる。
【００４９】
またこの分子内部における部分的ガラス化により分子内密度を上げかつ非晶質部分と結晶質部分を同一分子内に併せ持つため塗膜形成時に発生する分子内応力をも緩和することができ、それによりソルベントクラックの要因となる薬品が侵入しても内部応力を維持しクラックが生じないと推定される。
【００５０】
機械的強度は結晶質部分の存在により強固になるものと推測される。
【００５１】
耐電気特性においては、カーボネート結合に比較してアリール基のエステル結合であるアリレート構造はＡＣ帯電による電流に強く特に耐電気性能が上がっていると考えられる。この理由は確認されていないがカーボネート結合はカルボキシ基の両側に酸素原子があるためダイポールモーメントが大きく電気エネルギーにたいして弱いためと推測される。
【００５２】
以下本発明に用いる電子写真感光体の構成について説明する。
【００５３】
使用する導電性支持体は導電性を有するものであればよく、アルミニウム、ステンレス等の金属、あるいは導電層を設けた金属、紙及びプラスチック等が挙げられ、形状はシート状及び円筒状等が挙げられる。
【００５４】
ＬＢＰ等画像入力がレーザー光の場合は散乱による干渉縞防止、または支持体の傷を被覆することを目的とした導電層を設けてもよい。これは、カーボンブラック及び金属粒子等の導電性粉体をバインダー樹脂に分散させて形成することができる。導電層の膜厚は５〜４０μｍが好ましく、より好ましくは１０〜３０μｍである。
【００５５】
その上に接着機能を有する中間層を設ける。中間層の材料としてはポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中問層の膜厚は０．０５〜５μｍが好ましく、より好ましくは０．３〜１μｍである。
【００５６】
中間層の上には電荷発生層が形成される。本発明に用いられる電荷発生物質としてはセレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料が挙げられる。機能分離型の場合、電荷発生層は前記電荷発生物質を０．３〜４倍量のバインダー剤樹脂及び溶剤とともにホモジナイザー、超音波分散、ボールミル、振動ボールミル、サンドミル、アトライター、ロールミル及び液衝突型高速分散機等の方法でよく分散し、分散液を塗布、乾燥させて形成される。電荷発生層の膜厚は５μｍ以下が好ましく、より好ましくは０．１〜２μｍである。
【００５７】
電荷輸送層は主として電荷輸送材料と本発明に用いる重合体を含むバインダー樹脂とを溶剤中に溶解させた塗料を塗工・乾燥して形成する。用いられる電荷輸送材料としてはトリアリールアミン系化合物、ヒドラゾン化合物、スチルベン化合物、ピラゾリン系化合物、オキサゾール系化合物、トリアリルメタン系化合物及びチアゾール系化合物等が挙げられる。
【００５８】
これらは上述した様に０．５〜１．２倍量のバインダー樹脂と組み合わされ塗工、乾燥し電荷輸送層を形成する。電荷輸送層の膜厚は５〜４０μｍが好ましく、より好ましくは１５〜３５μｍである。
【００５９】
図１に本発明の電子写真感光体を有するプロセスカートリッジを有する電子写真装置の概略構成を示す。
【００６０】
図において、１はドラム状の本発明の電子写真感光体であり、軸を中心に矢印方向に所定の周速度で回転駆動される。感光体１は、回転過程において、帯電ローラからなる一次帯電手段２３により直流電圧に交流電圧を重畳した電圧を電子写真感光体表面に印可し正または負の所定電位の均一帯電を受け、次いで、スリット露光やレーザービーム走査露光等の像露光手段（不図示）からの画像露光光２５を受ける。こうして感光体１の周面に静電潜像が順次形成されていく。
【００６１】
形成された静電潜像は、次いで現像手段２６によりトナー現像され、現像されたトナー現像像は、不図示の給紙部から感光体１と転写手段２との間に感光体１の回転と同期取り出されて給紙された転写材Ｐに、転写手段２により順次転写されていく。
【００６２】
本発明による転写手段は、転写ローラからなり、ローラ２は芯金の外周に導電性弾性層が設けられ、ローラ２の長手方向端部において芯金をばね等の付勢手段で感光体１へ向かう方向に付勢され導電性弾性層の材質としては発泡ＥＰＤＭゴムを用いた。ＥＰＤＭの高度はアスカーＣ硬度で２８°であり、導電性を付与するために導電性のＺｎＯを分散している。
【００６３】
上記ローラ２の導電性弾性層に用いる他の材質としては、ＣＲゴム、ＮＢＲ、ウレタンゴム、シリコンゴム、フッ素ゴム等が挙げられる。
【００６４】
一方、導電性を付与させる目的でローラ２中に分散させる導電性物質としては、カーボンやＺｎＯ，ＳｎＯ２等の金属フィラーが挙げられるが、環境変動に影響を受けないように比較的固有抵抗が高く、分散する相手に対する部数によって容易に制御可能な金属フィラー、望ましくはＺｎＯが良い。
【００６５】
また、転写ローラの感光体に対する圧接力は、２０〜２００ｇ／ｃｍ２とする。
【００６６】
２０ｇ／ｃｍ２以下の圧接力では転写材の搬送力が十分に無く、２００ｇ／ｃｍ２を越える圧接力では、トナーは強く感光体へ押しつけられることにより中抜けを起こしてしまいまた更に転写ローラの芯金が撓んでしまい転写ローラの長手方向の両端と中央部で形成される転写ニップ幅が異なる。このニップ幅は転写ローラの芯金の両端は付勢手段で押しつけられるので太くなり付勢手段で付勢されない中央部は感光体との距離が大きくなり細くなってしまうのである。その結果として、ニップ幅が異なるために均一な電界が得られない。また、転写材搬送速度が長手方向で異なるといった現象を生じ正常な画像が得られないといった問題を生じる。
【００６７】
ここで、圧接力は、感光体に対して転写ローラを付勢手段により付勢する総圧を感光体と転写ローラとの接触面積で割ったものである。
【００６８】
像転写を受けた転写材Ｐは、感光体面から分離されて不図示の像定着手段２７へ導入されて像定着を受けることにより複写物（コピー）として装置外ヘプリントアウトされる。
【００６９】
像転写後の感光体１の表面は、クリーニング手段２８によって転写残りトナーの除去を受けて清浄面化され、更に前露光手段２９からの前露光光により除電処理された後、繰り返し像形成に使用される。
【００７０】
本発明においては、上述の電子写真感光体１、一次帯電手段２３、現像手段２６及びクリーニング手段２８等の構成要素のうち、複数のものをプロセスカートリッジとして一体に結合して構成し、このプロセスカートリッジを複写機やレーザービームプリンター等の電子写真装置本体に対して着脱可能に構成してもよい。例えば、一次帯電手段２３、現像手段２６及びクリーニング手段２８の少なくともひとつを感光体１と共に一体に支持してカートリッジ化して、装置本体のレール等の案内手段を用いて装置本体に着脱可能なプロセスカートリッジとすることができる。
【００７１】
また、画像露光光２５は、電子写真装置が複写機やプリンターである場合には、原稿からの反射光や透過光、あるいは、センサーで原稿を読取り、信号化し、この信号に従って行われるレーザービームの走査、ＬＥＤアレイの駆動及び液晶シャッターアレイの駆動等により照射される光である。
【００７２】
一方、ファクシミリのプリンターとして使用する場合には、画像露光光２５は受信データをプリントするための露光光になる。図２はこの場合の１例をブロック図で示したものである。
【００７３】
コントローラー１１は画像読取部１０とプリンター１９を制御する。コントローラー１１の全体はＣＰＵ１７により制御されている。画像読取部１０からの読取データは、送信回路１３を通して相手局に送信される。相手局から受けたデータは受信回路１２を通してプリンター１９に送られる。画像メモリには所定の画像データが記億される。プリンターコントローラ１８はプリンター１９を制御している。１４は電話である。
【００７４】
回線１５から受信された画像（回線を介して接続されたリモート端末からの画像情報）は、受信回路１３で復調された後、ＣＰＵ１７によって画像情報を復号処理され順次画像メモリ１６に格納される。そして、少なくとも１ぺ一ジの画像がメモリ１６に格納されると、そのぺ一ジの画像記録を行う、ＣＰＵ１７は、画像メモリ１６から１ぺ一ジの画像情報を読み出し、プリンターコントローラー１８に復号化された１ぺ一ジの画像情報を送出する。プリンターコントローラー１８は、ＣＰＵ１７からの１ぺ一ジの画像情報を受け取ると、そのぺ一ジの画像情報記録を行うべくプリンター１９を制御する。ＣＰＵ１７は、プリンター１９による記録中に、次のペ一ジの受信を行っている。
【００７５】
このようにして、画像の受信と記録が行われる。
【００７６】
本発明の電子写真感光体は電子写真複写機に利用するのみならず、レーザービームプリンター、ＣＲＴプリンター、ＬＥＤプリンター、液晶プリンター及びレーザー製版等電子写真応用分野にも広く用いることができる。
【００７７】
以下実施例に従って説明する。実施例中部は重量部を表わす。
【００７８】
（実施例１）
３０φ、３５７．５ｍｍのアルミニウムシリンダーを支持体とし、それに、以下の材料より構成される塗料を支持体上に浸漬コーティング法で塗布し１４０℃で３０分熱硬化して１５μｍの導電層を形成した。
【００７９】
導電性顔料：ＳｎＯ２コート処理硫酸バリウム　　　　　　１０部
抵抗調節用顔料：酸化チタン　　　　　　　　　　　　　　　２部
バインダー樹脂：フェノール樹脂　　　　　　　　　　　　　６部
レベリング材：シリコーンオイル　　　　　　　　　０．００１部
溶剤：メタノール、メトキシプロパノール０．２／０．８　２０部
次に、この上にＮ−メトキシメチル化ナイロン３部及び共重合ナイロン３部をメタノール６５部及びｎ−ブタノール３０部の混合溶媒に溶解した溶液を浸漬コーティング法で塗布し０．５μｍの中間層を形成した。
【００８０】
次に、ＣｕＫα特性Ｘ線回折のブラッグ角２θ±０．２°が９．０°、１４．２°、２３．９°及び２７．１°に強いピークを有するオキシチタニウムフタロシアニン（ＴｉＯＰｃ）４部及びポリビニルブチラール（商品名：エスレックＢＭ２、積水化学製）２部及びシクロヘキサノン６０部をφ１ｍｍガラスビーズを用いたサンドミル装置で４時間分散した後、エチルアセテート１００部を加えて電荷発生層用分散液を調製した。
【００８１】
これを浸漬コーティング法で塗布し０．３μｍの電荷発生層を形成した。
【００８２】
次に、下記構造式のトリフェニルアミン化合物９部、
【００８３】
【化４】
2004045860.tif 000008
【００８４】
下記構造式のスチリル化合物１部
【００８５】
【化５】
2004045860.tif 000009
【００８６】
と表２の条件１記載の重合体１０部を、モノクロロベンゼン３０部及びジクロロメタン７０部の混合溶媒に溶解した。
【００８７】
この重合体は所定ビフェノール（０．０１ｍｏｌ）、水酸化ナトリウム（０．８ｇ）及び塩化テトラメチルアンモニウム（１ｇ）を水１００ｍｌに溶かして１リットルのミキサー中に投入し、これに１，２−ジクロロエタン（３０ｍｌ）にテレフタル酸塩化物（０．００５ｍｏｌ）及びイソフタル酸塩化物（０．００５ｍｏｌ）を溶かしたものを撹拌しながら投入し１０分高速撹拌し２時間放置後、末端のカルボキシル基を停止するためにｐ−ｔｅｒｔ−ブチルフェノールをモノマーに対し５ｍｏｌ％投入し、更に３０分撹拌し、その後１，２−ジクロロエタン液を回収しこれに大量のヘキサンを投入しボリマーとして回収したものである。なお、回収後水洗浄、クロロホルム溶解及びメタノール滴下による精製工程を３回行ったものを用いた。
【００８８】
この塗料を浸漬コーティング法で塗布し、乾燥温度１５０℃で２時間乾燥して３０μｍの電荷輸送層を形成した。
【００８９】
ここで乾燥温度を１２０℃、１３０℃、１４０℃、１６０℃で各２時間乾燥したドラムも作成した。
【００９０】
次に評価について説明する。
【００９１】
装置はキヤノン製複写機ＧＰ２１５（プロセススピード１０５ｍｍ／ｓｅｃ）を改造して用いた。改造は、感光体１に対するローラー２の圧接力が、接触部の円周長１．５ｍｍ、軸方向長さ３１０ｍｍのときに１０〜３００ｇ／ｃｍ２の範囲で制御出来るようにした。作成した電子写真感光体をこの装置で３２℃、９５％ＲＨ下で通紙耐久（ＨＨ耐久）を行った。シーケンスはコピー１枚毎に１回停止する間欠モードとした。
【００９２】
更に、ソルベントクラック性は表面に皮脂を付着させ４８時間放置し顕微鏡観察によりソルベントクラックの有無を観察しクラックの認められたものを×、認められないものを○とした。
【００９３】
その結果を表３に示す。
【００９４】
テレフタル酸塩化物とイソフタル酸塩化物の混合比はモル比で１：１とした。
【００９５】
【表４】
2004045860.tif 000010
【００９６】
【表５】
2004045860.tif 000011
【００９７】
（実施例２）
実施例１において電荷輸送層のバインダー樹脂、電荷輸送材の比率を下表４に示す比率で作成した以外は、実施例１と同様に電子写真感光体を作成し評価した。
【００９８】
その結果を表５に示す。尚電荷輸送層塗布後の乾燥温度は１５０℃とした。
【００９９】
【表６】
2004045860.tif 000012
【０１００】
【表７】
2004045860.tif 000013
【０１０１】
（実施例３〜６）
電荷輸送層のバインダー樹脂に表２の条件３〜６のものを用いた以外は、実施例１と同様に電子写真感光体を作成し評価した。その結果を表６に示す。
【０１０２】
尚電荷輸送層塗布後の乾燥湿度は１５０℃とした。
【０１０３】
【表８】
2004045860.tif 000014
【０１０４】
（比較例１〜５）電荷輸送層のバインダー樹脂に表７の条件１〜２のものを用いた以外は、実施例１と同様に電子写真感光体を作成し評価した。尚電荷輸送層塗布後の乾燥は１２０℃で２時間とした。その結果を表８に示す。
【０１０５】
【表９】
2004045860.tif 000015
【０１０６】
【表１０】
2004045860.tif 000016
【０１０７】
【発明の効果】
本発明の電子写真感光体は、機械的強度を損なうことなく優れた耐ソルベントクラック性を有し、更に機械的強度が強く、かつ直接帯電による放電に対する耐電気特性が良好であり、製造が容易な直接帯電に適した電子写真感光体、及び該電子電子写真感光体を有するプロセスカートリッジ及び電子写真装置を提供することが可能となった。
【図面の簡単な説明】
【図１】本発明による電子写真装置の概略構成図である。
【図２】本発明による電子写真装置をプリンターとして使用したファクシミリのブロック図である。
【図１】
2004045860.tif 000018
【図２】
2004045860.tif 000019